(57)【要約】【課題】高い収率で製造でき、かつ電池容量の高い正極を形成できる正極活物質であって、これを用いた正極を有するマグネシウム二次電池のサイクル維持率が高く、これを用いた正極を有するリチウムイオン二次電池のレート特性が高い正極活物質およびその製造方法を提供する。【解決手段】マグネシウム二次電池またはリチウムイオン二次電池用の正極活物質であり、核を起点とする長軸方向の最大長さが５μｍ以下に成長を抑制されたバナジウム酸化物の結晶を含む粒子である正極活物質とする。核が、チタン化合物、鉄化合物、グラファイトから選ばれる少なくとも１種で形成されていてもよい。【選択図】図２８
2019053910.tif 000002
【特許請求の範囲】
【請求項１】
マグネシウム二次電池またはリチウムイオン二次電池用の正極活物質であり、
核を起点とする長軸方向の最大長さが５μｍ以下に成長を抑制されたバナジウム酸化物の結晶を含む粒子であることを特徴とする正極活物質。
【請求項２】
前記核が、チタン化合物、鉄化合物、グラファイトから選ばれる少なくとも１種から形成されていることを特徴とする請求項１に記載の正極活物質。
【請求項３】
請求項１または請求項２に記載の正極活物質を含む正極。
【請求項４】
リチウムイオン二次電池またはマグネシウム二次電池であり、請求項３に記載の正極を含むことを特徴とする二次電池。
【請求項５】
マグネシウム二次電池またはリチウムイオン二次電池用の正極活物質の製造方法であり、
核形成材料が溶解または分散した核材料溶液と、バナジウム化合物溶液とを混合して混合溶液とする工程（１）と、
前記混合溶液を酸性に調製する工程（２）と、
バナジウム酸化物の結晶を析出させる析出工程（３）とを含み、
前記析出工程が、前記混合溶液中で核を析出させて、前記核を起点としてバナジウム酸化物を析出させる工程（３ａ）、または前記混合溶液中に分散している核形成材料を起点としてバナジウム酸化物を析出させる工程（３ｂ）であることを特徴とする正極活物質の製造方法。
【請求項６】
前記核形成材料が、チタン化合物、鉄化合物、グラファイトから選ばれる少なくとも１種であることを特徴とする請求項５に記載の正極活物質の製造方法。
【請求項７】
前記析出工程を５０〜１００℃の温度で行うことを特徴とする請求項５または請求項６に記載の正極活物質の製造方法。
【請求項８】
前記混合溶液が炭酸塩化合物を含むことを特徴とする請求項５〜請求項７のいずれか１項に記載の正極活物質の製造方法。
【請求項９】
前記炭酸塩化合物が、炭酸ナトリウム、炭酸アンモニウム、炭酸カリウム、炭酸リチウム、炭酸水素ナトリウム、炭酸水素アンモニウム、炭酸水素カリウムから選ばれる少なくとも１種であることを特徴とする請求項５〜請求項８のいずれか１項に記載の正極活物質の製造方法。
【請求項１０】
前記析出工程で析出させたバナジウム酸化物の結晶を２６０〜３１５℃の温度で焼成する工程を含むことを特徴とする請求項５〜請求項９のいずれか１項に記載の正極活物質の製造方法。
【発明の詳細な説明】
【技術分野】
【０００１】
本発明は、正極活物質、正極活物質の製造方法、正極および二次電池に関する。
【背景技術】
【０００２】
二次電池用の正極活物質として、バナジウム酸化物を含むものがある。バナジウム酸化物を含む二次電池用の正極活物質は、高容量の二次電池の実現が期待できる正極材料の１つである。特に、バナジウム酸化物は、マグネシウムイオンの挿入脱離が可能な数少ない正極材料である。このため、バナジウム酸化物を、マグネシウム二次電池用の正極材料として用いることが検討されている。
【０００３】
例えば、非特許文献１には、五酸化バナジウムの層状構造の層間に水が挿入されて、層間が拡がった五酸化バナジウムキセロゲルが、安定してマグネシウムイオンを挿入脱離できることが報告されている。
特許文献１には、バナジウムと炭素材料とを混合した混合材料を調製する混合工程と、前記混合工程で得られた混合材料を酸化雰囲気において２７５℃以上で熱処理する熱処理工程と、を含む正極の製造方法が記載されている。特許文献１には、熱処理によりバナジウム酸化物の層間などに存在する水分を除去することによって、水との反応により生じる負極の劣化を抑制することが記載されている。
【０００４】
特許文献２には、ルテニウム化合物と、バナジウム化合物と、タングステン化合物とを電極母材に混合して混合物を得る工程と、前記混合物を熱処理する工程とを含む電気化学蓄電デバイス用電極の製造方法が記載され、バナジウム化合物が、バナジウム酸化物を含むことが記載されている。
【０００５】
非特許文献２および非特許文献３には、バナジウム酸化物を溶解したアルカリ溶液を酸性にしてバナジウム酸化物の結晶を析出させる時に、過剰のカチオン（アンモニウムイオン、銅イオン、鉄イオン等）を添加すると、バナジウム酸化物の棒状結晶が成長することが記載されている。非特許文献２および非特許文献３には、バナジウム酸化物の棒状結晶を高温で焼成した材料が、リチウムイオン電池用の正極活物質として高い性能を発揮することが報告されている。
【先行技術文献】
【特許文献】
【０００６】
【特許文献１】特開２０１１−０５４３８９号公報
【特許文献２】特開２００３−２８２３７１号公報
【特許文献３】特開２０１３−５８３４８号公報
【非特許文献】
【０００７】
【非特許文献１】M.Hibino,Y.Ikeda,Y.Noguchi,T.Kudo；生産研究,52,516(2000).
【非特許文献２】J.C.Trombe,etc,J.Solid State Chem.180 2102−2109(2007).
【非特許文献３】N.Wang,J.Soild State Chem.181, 652-657(2008).
【発明の概要】
【発明が解決しようとする課題】
【０００８】
しかし、いずれの文献に記載されているバナジウム酸化物を用いたマグネシウム二次電池およびリチウムイオン二次電池においても、電池性能の改善が必要であった。
本発明者は、バナジウム酸化物の結晶が成長した結果、イオンの移動が阻害されているものと推測した。
【０００９】
バナジウム酸化物の結晶は、酸性溶液中、５０℃以上の温度で析出させることができ、６０℃以上の温度で析出させることが好ましい。バナジウム酸化物を析出させる温度が６０℃以上であると、バナジウム酸化物がゲル状になることを抑制できる。
しかしながら、以下に示すように、析出温度を高くすると、バナジウム酸化物の棒状結晶が成長する。バナジウム酸化物の棒状結晶を正極活物質として用いたマグネシウム二次電池は、正極の電池容量、サイクル維持率が不十分である。また、バナジウム酸化物の棒状結晶を正極活物質として用いたリチウムイオン二次電池では、十分なレート特性が得られない。
【００１０】
バナジウム酸化物を析出させる温度を低くすると、棒状結晶の成長を抑制できる。しかし、以下に示すように、バナジウム酸化物の析出温度を低くすると、バナジウム酸化物の収率が低くなるため、改善が要求されていた。
【００１１】
［実験１〜実験６］
以下に示すバナジウム化合物溶液と、以下に示すカチオンが溶解した溶液とを混合して混合溶液とした。
次に、硫酸を用いて混合溶液をｐＨ３の酸性溶液とした。その後、酸性溶液を５０℃（実験１）、５５℃（実験２）、６０℃（実験３）、７０℃（実験４）、７５℃（実験５）、８０℃（実験６）のいずれかの温度で５時間、バナジウム酸化物の結晶を析出させた。
次いで、析出させたバナジウム酸化物の結晶を濾過し、洗浄して、乾燥させ、２９０℃の温度で焼成した。
以上の工程により、実験１〜実験６の正極活物質を得た。
【００１２】
（バナジウム化合物溶液）
メタバナジン酸アンモニウム（太陽鉱工株式会社製）：１．１７ｇ
アンモニア水（３０％）：１ｍｌ
純水：３５ｍｌ
（カチオンが溶解した溶液）
フッ化アンモニウム：２．２２ｇ
純水：１０ｍｌ
【００１３】
実験１〜実験６の正極活物質を、走査型電子顕微鏡（ＳＥＭ）を用いて観察した。その結果を図９〜図１４に示す。図９は実験１の写真、図１０は実験２の写真、図１１は実験３の写真、図１２は実験４の写真、図１３は実験５の写真、図１４は実験６の写真である。
図９に示すように、５０℃でバナジウム酸化物の結晶を析出させた実験１では、長軸方向の最大長さが５μｍを超える五酸化バナジウムの結晶が析出した。この結晶は、酸性溶液中で生成したゲル状のバナジウム酸化物を焼成したことにより得られた。
図１０〜図１３に示すように、５５℃〜７５℃でバナジウム酸化物の結晶を析出させた実験２〜５では、析出した結晶が５μｍ以上に成長していない。
図１４に示すように、８０℃でバナジウム酸化物の結晶を析出させた実験６では、長軸方向の最大長さが５μｍを超える棒状結晶が析出した。
【００１４】
「マグネシウム二次電池」
実験１〜実験６の各正極活物質を用いて、以下に示す方法によりマグネシウム二次電池の三極式評価セルを形成し、充放電特性を評価した。
各正極活物質と、導電剤としてのアセチレンブラックと、バインダーとしてのポリフッ化ビニリデン（ＰＶＤＦ）とを、質量比で７：２：１で使用し、溶媒としてのＮ−メチル−２−ピロリドン（ＮＭＰ）とともに混合してスラリーとした。得られたスラリーを正極集電体としてのカーボンペーパーに塗工し、１３０℃で乾燥させることにより正極を得た。
【００１５】
対極および参照極としては、マグネシウムリボンを用いた。
電解液としては、マグネシウムトリフルオロメタンスルホニルアミド０．３ｍｏｌ／ｌと、無水コハク酸０．６ｍｏｌ／ｌとを含む、トリエチレングリコールジメチルエーテル（商品名；トリグライム、三共化学株式会社製）からなるものを用いた。
上記の正極と、対極と、参照極と、電解液を密封型のビーカーセルにアルゴン雰囲気で設置することにより、実験１〜実験６の三極式評価セルを得た。
【００１６】
得られた三極式評価セルを充放電装置（商品名ＴＯＳＣＡＴ３１００：東洋システム社製）に設置して複数回充放電試験を行い、正極の電池容量と電位との関係（充放電曲線）を調べた。その結果を図７及び図１５〜図１９に示す。図１５は実験１の結果、図１６は実験２の結果、図１７は実験３の結果、図１８は実験４の結果、図１９は実験５の結果、図７は実験６の結果である。
図１５中の矢印は、充放電回数の増加に対する充放電曲線のおよその遷移方向を示している。本明細書における充放電曲線のグラフに記載の矢印については、他の図面においても同様である。
【００１７】
図１５に示すように、５０℃でバナジウム酸化物の結晶を析出させた実験１では、サイクル維持率が低かった。実験１の走査型電子顕微鏡写真（ＳＥＭ像（図９））から計測すると、このバナジウム酸化物の結晶は、長軸方向の最大長さが５μｍ以上であった。
図１６〜図１９に示すように、５５℃〜７５℃でバナジウム酸化物の結晶を析出させた実験２〜５では、高いサイクル維持率が得られた。実験２〜５のＳＥＭ像（図１０〜図１３）から計測すると、これらのバナジウム酸化物の結晶の長軸方向の最大長さは、実験２では１μｍ、実験３では２μｍ、実験４では３μｍ、実験５では３μｍであり、いずれも５μｍ以下であった。
図７に示すように、８０℃でバナジウム酸化物の結晶を析出させた実験６では、サイクル維持率が低かった。実験６のバナジウム酸化物の結晶の長軸方向の最大長さを、ＳＥＭ像（図１４）から計測すると、５μｍ以上であった。
【００１８】
これらのことから、バナジウム酸化物の結晶の長軸方向の最大長さが５μｍを超えて成長すると、マグネシウム二次電池のサイクル特性が著しく低下すると結論付けられる。これは、結晶成長によりイオンの移動抵抗が増大するためと考えられる。この移動抵抗の増大は、固体中の移動が遅いマグネシウムイオンではサイクル劣化、移動の早いリチウムイオンでもレート特性の低下をもたらす。したがって、良好な電池性能を得るには、バナジウム酸化物の長軸方向の最大長さを５μｍ以下に制御しなければならないことが推察される。
【００１９】
実験１〜実験６の各正極活物質について、以下の式により収率を算出した。
収率（％）＝｛回収量（ｇ）／理論合成量（ｇ）｝×１００
その結果、実験２〜５のバナジウム酸化物の結晶は、いずれも収率がおよそ３０％であり、収率の改善が必要であった。
【００２０】
本発明は、上記事情に鑑みてなされたものであり、高い収率で製造でき、かつ電池容量の高い正極を形成できる正極活物質であって、これを用いた正極を有するマグネシウム二次電池のサイクル維持率が高く、これを用いた正極を有するリチウムイオン二次電池のレート特性が高い正極活物質およびその製造方法を提供することを課題とする。
また、上記の正極活物質を含む電池容量の高い正極、およびこの正極を含む二次電池を提供することを課題とする。
【課題を解決するための手段】
【００２１】
本発明は、以下の発明に関わる。
〔１〕マグネシウム二次電池またはリチウムイオン二次電池用の正極活物質であり、
核を起点とする長軸方向の最大長さが５μｍ以下に成長を抑制されたバナジウム酸化物の結晶を含む粒子であることを特徴とする正極活物質。
【００２２】
〔２〕前記核が、チタン化合物、鉄化合物、グラファイトから選ばれる少なくとも１種から形成されていることを特徴とする〔１〕に記載の正極活物質。
〔３〕〔１〕または〔２〕に記載の正極活物質を含む正極。
【００２３】
〔４〕リチウムイオン二次電池またはマグネシウム二次電池であり、〔３〕に記載の正極を含むことを特徴とする二次電池。
【００２４】
〔５〕マグネシウム二次電池またはリチウムイオン二次電池用の正極活物質の製造方法であり、
核形成材料が溶解または分散した核材料溶液と、バナジウム化合物溶液とを混合して混合溶液とする工程（１）と、
前記混合溶液を酸性に調製する工程（２）と、
バナジウム酸化物の結晶を析出させる析出工程（３）とを含み、
前記析出工程が、前記混合溶液中で核を析出させて、前記核を起点としてバナジウム酸化物を析出させる工程（３ａ）、または前記混合溶液中に分散している核形成材料を起点としてバナジウム酸化物を析出させる工程（３ｂ）であることを特徴とする正極活物質の製造方法。
【００２５】
〔６〕前記核形成材料が、チタン化合物、鉄化合物、グラファイトから選ばれる少なくとも１種であることを特徴とする〔５〕に記載の正極活物質の製造方法。
〔７〕前記析出工程を５０〜１００℃の温度で行うことを特徴とする〔５〕または〔６〕に記載の正極活物質の製造方法。
〔８〕前記混合溶液が炭酸塩化合物を含むことを特徴とする〔５〕〜〔７〕のいずれかに記載の正極活物質の製造方法。
【００２６】
〔９〕前記炭酸塩化合物が、炭酸ナトリウム、炭酸アンモニウム、炭酸カリウム、炭酸リチウム、炭酸水素ナトリウム、炭酸水素アンモニウム、炭酸水素カリウムから選ばれる少なくとも１種であることを特徴とする〔５〕〜〔８〕のいずれかに記載の正極活物質の製造方法。
〔１０〕前記析出工程で析出させたバナジウム酸化物の結晶を２６０〜３１５℃の温度で焼成する工程を含むことを特徴とする〔５〕〜〔９〕のいずれかに記載の正極活物質の製造方法。
【発明の効果】
【００２７】
本発明の正極活物質は、マグネシウム二次電池またはリチウムイオン二次電池用の正極活物質であり、核を起点とする長軸方向の最大長さが５μｍ以下に成長を抑制されたバナジウム酸化物の結晶を含む粒子であるので、電池容量の高い正極を形成できる。
本発明の正極活物質は、核形成材料が溶解した核材料溶液と、バナジウム化合物溶液とを混合し、酸性に調製した混合溶液中で、核を析出させて、核を起点としてバナジウム酸化物の結晶を析出させる方法により、高い収率で製造できる。
また、正極活物質は、核形成材料が分散した核材料溶液と、バナジウム化合物溶液とを混合した混合溶液を、酸性に調製し、混合溶液中に分散している核形成材料を起点としてバナジウム酸化物を析出させる方法によっても、高い収率で製造できる。
【００２８】
本発明の正極活物質を含む正極を有するマグネシウム二次電池は、高いサイクル維持率を有する。
本発明の正極活物質を含む正極を有するリチウムイオン二次電池は、高いレート特性を有する。
【図面の簡単な説明】
【００２９】
【図１】本実施形態の二次電池１００の一例を説明するための模式図である。
【図２】実施例１の正極活物質を用いて形成したマグネシウム二次電池における正極材料の容量と電圧との関係を示したグラフである。
【図３】実施例１の正極活物質を用いて形成したリチウムイオン二次電池における正極材料の容量と電圧との関係を示したグラフである。
【図４】実施例２の正極活物質を用いて形成したマグネシウム二次電池における正極材料の容量と電圧との関係を示したグラフである。
【図５】実施例２の正極活物質を用いて形成したリチウムイオン二次電池における正極材料の容量と電圧との関係を示したグラフである。
【図６】実施例３の正極活物質を用いて形成したマグネシウム二次電池における正極材料の容量と電圧との関係を示したグラフである。
【図７】実験６の正極活物質を用いて形成したマグネシウム二次電池における正極材料の容量と電圧との関係を示したグラフである。
【図８】比較例１の正極活物質を用いて形成したリチウムイオン二次電池の正極材料の容量と電圧との関係を示したグラフである。
【図９】実験１の走査型電子顕微鏡写真である。
【図１０】実験２の走査型電子顕微鏡写真である。
【図１１】実験３の走査型電子顕微鏡写真である。
【図１２】実験４の走査型電子顕微鏡写真である。
【図１３】実験５の走査型電子顕微鏡写真である。
【図１４】実験６の走査型電子顕微鏡写真である。
【図１５】実験１の正極活物質を用いて形成したマグネシウム二次電池の正極材料の容量と電位との関係を示したグラフである。
【図１６】実験２の正極活物質を用いて形成したマグネシウム二次電池の正極材料の容量と電位との関係を示したグラフである。
【図１７】実験３の正極活物質を用いて形成したマグネシウム二次電池の正極材料の容量と電位との関係を示したグラフである。
【図１８】実験４の正極活物質を用いて形成したマグネシウム二次電池の正極材料の容量と電位との関係を示したグラフである。
【図１９】実験５の正極活物質を用いて形成したマグネシウム二次電池の正極材料の容量と電位との関係を示したグラフである。
【図２０】比較例１の走査型電子顕微鏡写真である。
【図２１】実験７〜実験９のバナジウム酸化物の結晶のＸ線回折の結果を示したグラフである。
【図２２】実験７〜実験９および比較例１のバナジウム酸化物の結晶のＸ線回折の結果を示したグラフである。
【図２３】実施例１（実験７）の走査型電子顕微鏡写真である。
【図２４】実験８の走査型電子顕微鏡写真である。
【図２５】実験９の走査型電子顕微鏡写真である。
【図２６】実験８の正極活物質を用いて形成したリチウムイオン二次電池の正極材料の容量と電圧との関係を示したグラフである。
【図２７】実験９の正極活物質を用いて形成したリチウムイオン二次電池の正極材料の容量と電圧との関係を示したグラフである。
【図２８】実施例２の走査型電子顕微鏡写真である。
【図２９】実施例１および実施例２の正極活物質におけるＸ線回折の結果を示したグラフである。
【図３０】実験９の正極活物質を用いて形成したマグネシウム二次電池の正極材料の容量と電圧との関係を示したグラフである。
【発明を実施するための形態】
【００３０】
本発明者は、上記課題を解決するために、以下に示すように鋭意検討を重ねた。
本発明者は、バナジウム酸化物の結晶を正極活物質として用いたマグネシウム二次電池に着目し、正極の電池容量、サイクル維持率が不十分である理由について、検討した。その結果、上記二次電池では、正極活物質であるバナジウム酸化物の結晶の長軸方向端部から、拡散性の低いマグネシウムイオンが挿入する。このため、結晶が成長してしまうと、マグネシウムイオンが結晶の内部まで挿入されないことが分かった。
また、バナジウム酸化物の結晶を正極活物質として用いたリチウムイオン二次電池では、十分なレート特性が得られない理由についても検討した。その結果、結晶が成長してしまうと、バナジウム酸化物の結晶におけるリチウムイオンの拡散性が不十分であるためであると推察された。
【００３１】
そこで、本発明者は、バナジウム酸化物の結晶が成長するのを抑制すべく、検討を行った。その結果、核形成材料が溶解または分散した核材料溶液と、バナジウム化合物溶液とを混合して得た混合溶液を酸性に調製し、混合溶液中で核を析出させて、前記核を起点としてバナジウム酸化物を析出させる方法、または混合溶液中に分散している核形成材料を起点としてバナジウム酸化物を析出させる方法により、バナジウム酸化物の結晶を析出させればよいことが分かった。
【００３２】
上記の酸性溶液中で核を起点としてバナジウム酸化物の結晶を成長させると、結晶の成長が妨げられ、核を起点とする長軸方向の最大長さが５μｍ以下のバナジウム酸化物の結晶からなる粒子が得られる。この粒子を形成しているバナジウム酸化物の結晶は、長軸方向の最大長さが５μｍ以下であり、長軸方向の最大長さが５μｍを超える結晶を含む場合と比較して、イオンが挿入脱離しやすい。よって、この粒子を正極活物質として用いたマグネシウム二次電池およびリチウムイオン二次電池は、長軸方向の最大長さが５μｍを超える結晶を正極活物質として用いた場合と比較して、正極のレート特性およびサイクル維持率が高いものとなる。
【００３３】
本実施形態において、バナジウム酸化物の結晶における「核を起点とする長軸方向の最大長さ」とは、正極活物質の表面を、任意に走査型電子顕微鏡（ＳＥＭ）を用いて観察した時の結晶の長軸方向の最大長さを意味する。
【００３４】
また、核形成材料を含む酸性溶液中で、核を起点としてバナジウム酸化物の結晶を析出させているので、回収しやすい大きさの粒子が得られる。加えて、核形成材料を含む酸性溶液中で、核を起点としてバナジウム酸化物の結晶を析出させた場合、５０％以上の高い収率で粒子を製造できる。
これに対し、例えば、核形成材料を含まない酸性溶液中、５０℃以上８０℃未満の温度で、バナジウム酸化物の結晶を析出させた場合、結晶の成長は防止できるものの、バナジウム酸化物の結晶の大きさが小さく、回収しにくいものとなる。更に酸性溶液中のバナジウム化合物の析出が十分でないため、収率は３０％程度となる。
【００３５】
次に、本発明の正極活物質、正極活物質の製造方法、正極および二次電池の実施形態について、詳細に説明する。
「正極活物質」
本実施形態の正極活物質は、マグネシウム二次電池またはリチウムイオン二次電池用の正極活物質である。本実施形態の正極活物質は、核を起点とするバナジウム酸化物の結晶を含む粒子である。バナジウム酸化物の結晶は、長軸方向の最大長さが５μｍ以下に成長を抑制されている。バナジウム酸化物の結晶が長軸方向の最大長さが５μｍ以下であるので、イオンが挿入脱離しやすい正極活物質となる。よって、この粒子を正極活物質として用いたマグネシウム二次電池は、正極の電池容量およびサイクル維持率が高いものとなる。
バナジウム酸化物の結晶は、バナジン酸アンモニウムの結晶であることが好ましい。
【００３６】
粒子を形成している核としては、チタン、鉄などの遷移金属、炭素を含むものが挙げられ、チタン化合物、鉄化合物、グラファイトから選ばれる少なくとも１種から形成されていることが好ましい。核が、チタン化合物、鉄化合物、グラファイトから選ばれる少なくとも１種から形成されている粒子は、容易に製造できるため、好ましい。
【００３７】
「正極活物質の製造方法」
本実施形態の正極活物質は、例えば、以下に示す製造方法により製造できる。
まず、核形成材料が溶解または分散した核材料溶液と、バナジウム化合物溶液とを混合して混合溶液とする（工程（１））。次に、混合溶液を酸性に調製する（工程（２））。続いて、バナジウム酸化物の結晶を析出させる（析出工程（３））。
【００３８】
核形成材料が溶解または分散した核材料溶液に含まれる核形成材料は、チタン化合物、鉄化合物、グラファイトから選ばれる少なくとも１種であることが好ましい。
核形成材料が溶解または分散した核材料溶液としては、例えば、核としてチタン化合物を用いる場合には硫酸チタン水溶液、核として鉄化合物を用いる場合には硫酸鉄水溶液、核として炭素を用いる場合にはグラファイト分散水溶液などが挙げられる。
バナジウム化合物溶液としては、バナジウム酸化物を水酸化ナトリウム、アンモニア水などのアルカリを添加して溶解した水溶液が挙げられる。
【００３９】
本実施形態では、核材料溶液と、バナジウム化合物溶液とを混合して得た混合溶液に、カチオンが含まれていることが好ましい。混合溶液にカチオンが含まれていることにより、バナジウム酸化物の結晶成長が促進される。カチオンとしては、例えば、アンモニウムイオン、銅イオン、鉄イオンなどが挙げられる。混合溶液にカチオンを添加する方法としては、特に限定されないが、混合溶液と、カチオンが溶解した溶液とを混合することが好ましい。
カチオンが溶解した溶液としては、硫酸アンモニウム水溶液、フッ化アンモニウム水溶液、硫酸銅水溶液、硫酸鉄水溶液などが挙げられる。
更に、本実施形態では、核材料溶液、バナジウム化合物溶液または混合溶液に炭酸塩が含まれていることが望ましい。炭酸ナトリウム、炭酸アンモニウム、炭酸カリウム、炭酸リチウム、炭酸水素ナトリウム、炭酸水素アンモニウム、炭酸水素カリウムなどがあげられ、これが含まれていることにより低温での収率が向上する。
【００４０】
本実施形態では、混合溶液が炭酸塩化合物を含むことが好ましい。混合溶液として炭酸塩化合物を含むものを用いると、バナジウム酸化物の収率が向上する。この効果は、析出工程を、例えば５０〜８０℃の低温で行った場合に特に効果的である。
炭酸塩化合物としては、炭酸ナトリウム、炭酸アンモニウム、炭酸カリウム、炭酸リチウム、炭酸水素ナトリウム、炭酸水素アンモニウム、炭酸水素カリウムから選ばれる少なくとも１種を用いることが好ましく、特に炭酸ナトリウムを用いることが好ましい。
炭酸塩化合物は、核材料溶液中に含まれていてもよいし、バナジウム化合物溶液中に含まれていてもよいし、核材料溶液とバナジウム化合物溶液とを混合して得られた混合溶液中に添加してもよい。
【００４１】
本実施形態では、混合溶液を酸性に調製する。混合溶液を酸性に調製する際には、従来公知の方法を用いて、核として用いる材料に応じた適切なｐＨとなるようにする。具体的には、硫酸などの酸と、水酸化ナトリウム水溶液、アンモニア水などのアルカリとを用いて、適切なｐＨとなるように調製する。
核としてチタン化合物を用いる場合、酸性溶液のｐＨは３以下とすることが好ましい。核として鉄化合物を用いる場合、酸性溶液のｐＨは５〜６とすることが好ましい。核として炭素を用いる場合、酸性溶液のｐＨは３以下とすることが好ましい。
【００４２】
次に、本実施形態では、析出工程（３）として、撹拌ならびに加温しながら混合溶液中で核を析出させて、前記核を起点としてバナジウム酸化物を析出させる工程（３ａ）、または撹拌ならびに加温しながら混合溶液中に分散している核形成材料を起点としてバナジウム酸化物を析出させる工程（３ｂ）を行う。
混合溶液中に核形成材料が溶解している場合には、析出工程として、（３ａ）の工程を行う。また、混合溶液中に核形成材料が分散している場合には、析出工程として、（３ｂ）の工程を行う。
【００４３】
析出工程（３）は５０〜１００℃の温度で行うことが好ましい。析出工程（３）を上記温度範囲で行うことで、核を起点とする長軸方向の長さが５μｍ以下のバナジウム酸化物の結晶を含む粒子をより高い収率で析出させることができる。
析出工程（３）では、バナジウム酸化物を析出させる混合溶液を５０〜１００℃の温度範囲で保持することが好ましく、バナジウム酸化物の収率をより一層向上させるために、６０〜９５℃の温度範囲で保持することがより好ましく、７０〜９０℃の温度範囲で保持することが特に好ましい。
【００４４】
本実施形態では、析出させたバナジウム酸化物の結晶は、濾過し、洗浄し、乾燥させることが好ましい。
【００４５】
その後、本実施形態では、析出させたバナジウム酸化物の結晶を２６０〜３１５℃の温度で焼成することが好ましい。本実施形態では、焼成温度を２７０〜３１５℃とすることがより好ましく、２８０〜３１５℃とすることが更に好ましい。
焼成温度が２６０℃以上であると、バナジウム酸化物の層間に存在する水分を十分に除去できる。本実施形態において析出させたバナジウム酸化物の結晶は、２６０℃以上の温度で焼成しても、成長が抑制される。一方、焼成温度が３２０℃以上であると、五酸化バナジウムの結晶成長が生じる。
【００４６】
析出工程（３）で析出させたバナジウム酸化物の結晶の層間に水が存在していると、バナジウム酸化物の結晶を正極活物質として用いた二次電池において、負極を劣化させる恐れがある。バナジウム酸化物の結晶を焼成すると、バナジウム酸化物の層間に存在する水分が除去される。よって、バナジウム酸化物の結晶を正極活物質として用いた二次電池において、正極に含まれる水との反応により生じる負極の劣化を抑制できる。
【００４７】
「二次電池」
本実施形態の二次電池は、本実施形態のいずれかの正極活物質を含む正極を備える。二次電池は、リチウムイオン二次電池であってもよいし、マグネシウム二次電池であってもよい。
【００４８】
図１は、本実施形態の二次電池１００の一例を説明するための模式図である。図１に示す二次電池１００は、正極１１０と、セパレータ１２０と、負極１３０とを備えている。
セパレータ１２０は、正極１１０と負極１３０とを隔離する。また、セパレータ１２０は、保液能力を有しており、電解液１２５を保持している。このことにより、セパレータ１２０は、正極１１０と負極１３０との間のイオン伝導性を維持する。
【００４９】
電解液１２５としては、水系電池または非水系電池に一般に用いられている電解液を用いることができる。電解液１２５は、陽イオンを含んでいる。電解液１２５中の陽イオンとしては、例えば、マグネシウムイオン、リチウムイオンが挙げられる。
【００５０】
負極１３０の材料としては、例えば、マグネシウム、リチウムなどを用いることができる。
【００５１】
正極１１０は、正極集電体（図示せず）と、正極集電体上に形成された正極活物質層１１５とを有している。正極集電体は、正極活物質層１１５とともに正極１１０を構成し、放電時に正極活物質に電子を供与する。
正極活物質層１１５は、正極活物質と、バインダーと、導電剤とを含む。正極活物質としては、上述した実施形態の正極活物質を用いる。
【００５２】
バインダーとしては、ポリフッ化ビニリデン（ＰＶＤＦ）、ポリテトラフルオロエチレン（ＰＴＦＥ）等の非水系バインダーなどを用いることができる。
導電剤としては、例えば、黒鉛、カーボンブラック、アセチレンブラックなどの炭素材料を用いることができる。
【００５３】
正極１１０は、例えば、正極活物質と、バインダーと、導電剤と、溶媒とを混合したスラリーを、正極集電体上に塗布し、乾燥させる方法により形成できる。溶媒としては、例えば、Ｎ−メチル−２−ピロリドン（ＮＭＰ）、メチルエチルケトン、ジメチルホルムアミドなどを用いることができる。
本実施形態の二次電池１００は、従来公知の方法により製造できる。
【実施例】
【００５４】
以下、実施例および比較例により本発明をさらに具体的に説明する。なお、本発明は、以下の実施例のみに限定されない。
【００５５】
［実施例１］
核形成材料が溶解または分散した以下に示す核材料溶液と、以下に示すバナジウム化合物溶液と、以下に示すカチオンが溶解した溶液とを混合して混合溶液とした。
次に、硫酸を用いて混合溶液をｐＨ２の酸性に調製し、酸性溶液とした。その後、酸性溶液を７０℃の温度で保持し、酸性溶液中で核を析出させて、核を起点としてバナジウム酸化物を析出させた。
次いで、析出させたバナジウム酸化物の結晶を濾過し、洗浄して、乾燥させ、２９５℃の温度で焼成した。
以上の工程により、実施例１の正極活物質を得た。
【００５６】
実施例１の正極活物質の収率は９０％であった。
収率は、以下の式により算出した。
収率（％）＝｛回収量（ｇ）／理論合成量（ｇ）｝×１００
また、実施例１の正極活物質を、走査型電子顕微鏡（ＳＥＭ）を用いて観察した。ＳＥＭによる観察は、カーボンテープに正極活物質を固定し、加速電圧５ｋＶで観察した。その結果を図２３に示す。図２３は、実施例１の正極活物質の走査型電子顕微鏡写真であり、（ｂ）の写真は（ａ）の写真の一部を拡大して示したものである。
図２３（ｂ）に示すように、実施例１の正極活物質は、核を起点とするバナジウム酸化物の結晶からなる粒子であり、バナジウム酸化物の結晶が長軸方向の最大長さが５μｍ以下であった。
【００５７】
（核材料溶液）
硫酸チタン溶液（関東化学株式会社製、４０１６４−１０）３２ｍｌ
炭酸ナトリウム（関東化学株式会社製、３７１４１−００）：８ｇ
硫酸（和光純薬工業株式会社製、１９８−０９５９５）：１７０．０８ｇ
純水：５５．２ｇ
（バナジウム化合物溶液）
メタバナジン酸アンモニウム（太陽鉱工株式会社製）：２５．２ｇ
水酸化ナトリウム水溶液（３２ｗｔ％）：１３ｍｌ
純水：６００ｇ
（カチオンが溶解した溶液）
硫酸アンモニウム（関東化学株式会社製、０１３２２−００）：９８ｇ
硫酸（和光純薬工業株式会社製、１９８−０９５９５）：１７０ｇ
純水：１４０ｇ
【００５８】
「マグネシウム二次電池」
実施例１の正極活物質を用いて、以下に示す方法によりマグネシウム二次電池を形成し、充放電特性を評価した。
実施例１の正極活物質と、導電剤としてのアセチレンブラックと、バインダーとしてのポリフッ化ビニリデン（ＰＶＤＦ）とを、質量比で８：１：１で使用し、溶媒としてのＮ−メチル−２−ピロリドン（ＮＭＰ）とともに混合してスラリーとした。得られたスラリーを正極集電体としてのカーボンペーパーに塗工し、１３０℃で乾燥させることにより正極を得た。
【００５９】
負極としては、マグネシウムリボンを用いた。
電解液としては、マグネシウムトリフルオロメタンスルホニルアミド０．３ｍｏｌ／ｌと、無水コハク酸０．６ｍｏｌ／ｌとを含む、トリエチレングリコールジメチルエーテル（商品名；トリグライム、三共化学株式会社製）からなるものを用いた。
上記の正極と、負極と、電解液を密封型のビーカーセルにアルゴン雰囲気で設置することにより、実施例１のマグネシウム二次電池を得た。
【００６０】
得られたマグネシウム二次電池を充放電装置（商品名ＴＯＳＣＡＴ３１００：東洋システム社製）に設置して、温度３５℃、容量３００ｍＡｈ／ｇ、充放電レート０．１Ｃの条件で、複数回（図２では５回）繰り返し充放電試験を行い、正極材料の容量と電圧との関係（充放電曲線）を調べた。その結果を図２に示す。
図２中の矢印は、充放電回数の増加に対する充放電曲線のおよその遷移方向を示している。本明細書における充放電曲線のグラフに記載の矢印については、他の図面においても同様である。また、図２に示すグラフにおける線の色の濃淡は、充放電試験を行った順序を示し、色が薄いほど先に行ったデータであり、色が濃いほど後に行ったデータである。図４、図６、図７に示すグラフにおける線の色の濃淡も同様に、充放電試験を行った順序を示す。
【００６１】
「リチウムイオン二次電池」
実施例１の正極活物質を用いて、以下に示す方法によりリチウムイオン二次電池の評価用セルを形成し、充放電特性を評価した。
実施例１の正極活物質と、導電剤としてのアセチレンブラックと、バインダーとしてのポリフッ化ビニリデン（ＰＶＤＦ）とを、質量比で８：１：１で使用し、溶媒としてのＮ−メチル−２−ピロリドン（ＮＭＰ）とともに混合してスラリーとした。
また、正極集電体として、縦２０ｍｍ、横３１ｍｍ、厚み３０μｍの粗化アルミ箔（日本蓄電器工業株式会社製）を用意した。そして、正極集電体の横方向一端から縦２０ｍｍ、横２０ｍｍの領域にスラリーを塗工し、１３０℃で乾燥させて正極活物質層を形成し、正極を得た。
【００６２】
負極としては、縦２０ｍｍ、横３１ｍｍ、厚み４００μｍの金属リチウム板を用いた。
セパレータとしては、ポリエチレン（ＰＥ）膜とポリプロピレン（ＰＰ）膜との積層体からなる市販のリチウムイオン電池用セパレータを用いた。
電解液としては、エチレンカーボネート（ＥＣ）とエチルメチルカーボネート（ＥＭＣ）とを体積比で３：７（ＥＣ：ＥＭＣ）の割合で混合した溶液中に、１ｍｏｌ／Ｌの６フッ化燐リチウム（ＬｉＰＦ６）を含むもの（キシダ化学株式会社製）を用いた。
【００６３】
特許文献３に記載の二次電池評価治具の収容部における下側容器に、上記の負極を配置し、負極上の電極端子部を除く領域を覆うようにセパレータを配置した。次いで、セパレータに電解液を含浸させた。次に、セパレータを介して、負極上に正極活物質層が重なるように、正極を配置した。その後、収容部の上側容器を被せてボルトを用いて固定し、正極および負極の電極端子部をそれぞれ外部測定装置（商品名ＥＦ−７１００Ｐ：（株）エレクトロフィールド社製）と接続し、評価用セルとした。その後、放電レートを０．１Ｃ、０．２Ｃ、０．５Ｃ、１Ｃ、２Ｃ、３Ｃとした場合の正極材料の容量と電圧との関係を調べた。その結果を図３に示す。
【００６４】
［実施例２］
以下に示す核材料溶液を用い、硫酸と、水酸化ナトリウム水溶液とを用いて混合溶液をｐＨ６の酸性に調製したこと以外は、実施例１と同様にして実施例２の正極活物質を得た。
（核材料溶液）
硫酸第一鉄七水和物（関東化学株式会社製、１６０３８−０１）：１２．６ｇ
純水：５５．２ｇ
【００６５】
実施例２の正極活物質の収率を、実施例１の正極活物質と同様にして算出した。その結果、実施例２の正極活物質の収率は５０％であった。
また、実施例２の正極活物質を、実施例１と同様にして走査型電子顕微鏡（ＳＥＭ）を用いて観察した。その結果を図２８に示す。図２８は、実施例２の正極活物質の走査型電子顕微鏡写真であり、（ｂ）の写真は（ａ）の写真の一部を拡大して示したものである。
図２８（ｂ）に示すように、実施例２の正極活物質は、核を起点とするバナジウム酸化物の結晶からなる粒子であり、バナジウム酸化物の結晶は長軸方向の最大長さが５μｍ以下であった。
【００６６】
「マグネシウム二次電池」
実施例２の正極活物質を用いて、実施例１と同様にしてマグネシウム二次電池を形成し、充放電特性を評価した。その結果を図４に示す。
「リチウムイオン二次電池」
実施例２の正極活物質を用いて、実施例１と同様にしてリチウムイオン二次電池の評価用セルを形成し、充放電特性を評価した。その結果を図５に示す。
【００６７】
実施例１および実施例２の正極活物質についてＸ線回折を行った。Ｘ線回折は、Ｘ線回折装置（商品名ＪＤＸ−３５３０：日本電子（株）社製）を用い、測定角５〜７０°、ステップ角０．０４°、積算時間１秒の条件で行った。その結果を図２９に示す。図２９において、横軸は回折角２θであり、縦軸はＸ線強度である。図２９における「ｃ−Ｖ２Ｏ５」は五酸化バナジウムの結晶を示し、「ＮＶＯ」はバナジン酸アンモニウムを示す。
図２９に示すように、実施例１および実施例２の正極活物質では、回折ピークの位置に差はなかった。また、図２９より、実施例１および実施例２の正極活物質では、バナジン酸アンモニウムの結晶が高純度で析出していることが確認できた。
【００６８】
［実施例３］
以下に示す核材料溶液を用いたこと以外は、実施例１と同様にして実施例３の酸性溶液を得た。
その後、酸性溶液を６０℃の温度で保持し、分散している核形成材料を起点としてバナジウム酸化物を析出させた。
次いで、析出させたバナジウム酸化物の結晶を濾過し、洗浄して、乾燥させ、２９５℃の温度で焼成した。
以上の工程により、実施例３の正極活物質を得た。
【００６９】
（核材料溶液）
グラファイト（関東化学株式会社製）：０．２６ｇ
純水：５５．２ｇ
【００７０】
実施例３の正極活物質の収率を、実施例１の正極活物質と同様にして算出した。その結果、実施例３の正極活物質の収率は７０％であった。
【００７１】
「マグネシウム二次電池」
実施例３の正極活物質を用いて、実施例１と同様にしてマグネシウム二次電池を形成し、充放電特性を評価した。その結果を図６に示す。
【００７２】
［比較例１］
核材料溶液を含まないことと、酸性溶液を９０℃の温度で保持してバナジウム酸化物の結晶を析出させたこと以外は、実施例１と同様にして比較例１の正極活物質を得た。
比較例１の正極活物質の収率は８５％であった。また、比較例１の正極活物質を、実施例１と同様にして走査型電子顕微鏡（ＳＥＭ）を用いて観察した。その結果を図２０に示す。図２０に示すように、比較例１の正極活物質は、長軸方向の最大長さが５μｍを超えるバナジウム酸化物の結晶を含むものであった。
【００７３】
「リチウムイオン二次電池」
比較例１の正極活物質を用いて、実施例１と同様にしてリチウムイオン二次電池の評価用セルを形成し、充放電特性を評価した。その結果を図８に示す。
【００７４】
図３に示すように、実施例１の正極活物質を用いたリチウムイオン二次電池の評価用セルは、比較例１の正極活物質を用いた図８と比較して、レート特性が良好であった。
図５に示す実施例２の正極活物質を用いたリチウムイオン二次電池の評価用セルも、比較例１の正極活物質を用いた図８と比較して、レート特性が良好であった。
【００７５】
［実験７〜実験９］
７０℃でバナジウム酸化物の結晶を析出させた実施例１の正極活物質を、実験７の正極活物質として用いた。
また、酸性溶液の温度を、８０℃（実験８）、９０℃（実験９）のいずれかの温度にしたこと以外は実施例１と同様にして、実験８および実験９の正極活物質を得た。
【００７６】
実験７〜実験９で析出させたバナジウム酸化物の結晶についてＸ線回折を行った。Ｘ線回折は、Ｘ線回折装置（商品名ＪＤＸ−３５３０：日本電子（株）社製）を用い、測定角５〜７０°、ステップ角０．０４°、積算時間１秒の条件で行った。その結果を図２１に示す。図２１において、横軸は回折角２θであり、縦軸はＸ線強度である。図２１における「ＮＶＯ」はバナジン酸アンモニウムを示し、「ｃ−Ｖ２Ｏ５」は五酸化バナジウムの結晶を示す。
図２１に示すように、実験７〜実験９のバナジウム酸化物の結晶では、回折ピークの位置に差はなかった。また、図２１より、実験７〜実験９では、バナジン酸アンモニウムの結晶が高純度で析出していることが確認できた。
【００７７】
比較例１で析出させたバナジウム酸化物の結晶について、実験７と同様にして、Ｘ線回折を行った。その結果を、実験７〜実験９の結果とともに図２２に示す。図２２において、横軸は回折角２θであり、縦軸はＸ線強度である。
図２２に示すように、比較例１のバナジウム酸化物の結晶と、実験７〜実験９のバナジウム酸化物の結晶とでは、回折ピークの位置が異なっていた。
また、図２２より、比較例１では、五酸化バナジウムの結晶が成長していることが確認できた。
【００７８】
実験７〜実験９および比較例１の正極活物質を、走査型電子顕微鏡（ＳＥＭ）を用いて観察した。その結果を図２０、図２３〜図２５に示す。図２３は、実験７の正極活物質の写真であり、図２４は、実験８の正極活物質の写真であり、図２５は、実験９の正極活物質の写真であり、図２０は、比較例１の正極活物質の写真である。図２０、図２３〜図２５において、（ｂ）の走査型電子顕微鏡写真は（ａ）の走査型電子顕微鏡写真の一部を拡大して示したものである。
【００７９】
図２３〜図２５に示すように、７０℃〜９０℃でバナジウム酸化物の結晶を析出させた実験７〜９では、いずれも核を起点とするバナジウム酸化物の結晶からなる粒子が形成されており、バナジウム酸化物の結晶の長軸方向の最大長さは５μｍ以下であった。
また、図２３〜図２５に示すように、７０℃〜９０℃でバナジウム酸化物の結晶を析出させた実験７〜９では、結晶を析出させる温度が高くなる程、結晶が大きくなる傾向は見られるが、いずれも結晶の長軸方向の最大長さは０．５μｍ以下であった。
【００８０】
これに対し、核形成材料を含まない酸性溶液中でバナジウム酸化物の結晶を析出させた場合、図１４（８０℃でバナジウム酸化物の結晶を析出させた実験６）および図２０（９０℃でバナジウム酸化物の結晶を析出させた比較例１）に示すように、長軸方向の長さが５μｍを超えるバナジウム酸化物の結晶が析出した。
これは、実験８および実験９では、核材料溶液を含むことにより、結晶の成長が妨げられたためであると推定される。
【００８１】
実験８〜実験９および比較例１の正極活物質の収率を、実施例１（実験７）の正極活物質と同様にして算出した。その結果、実験７の正極活物質の収率は９０％、実験８の正極活物質の収率は９８％、実験９の正極活物質の収率は９８％、比較例１の正極活物質の収率は８５％であった。
実験７〜比較例１のバナジウム酸化物の結晶は、いずれも収率が良好であった。
【００８２】
「マグネシウム二次電池」
実験９の正極活物質を用いて、実施例１と同様にしてマグネシウム二次電池を形成し、充放電装置（商品名ＴＯＳＣＡＴ３１００：東洋システム社製）を用いて、温度３５℃、容量１４０ｍＡｈ／ｇ、充放電レート０．２Ｃの条件で、３回繰り返し充放電試験を行い、正極材料の容量と電圧との関係（充放電曲線）を調べた。その結果を図３０に示す。
【００８３】
「リチウムイオン二次電池」
実験８、実験９の正極活物質を用いて、実施例１と同様にしてリチウムイオン二次電池の評価用セルを形成し、充放電特性を評価した。実験８の結果を図２６に示し、実験９の結果を図２７に示す。
【００８４】
図２６、図２７に示すように、実験８、実験９の正極活物質を用いたリチウムイオン二次電池の正極材料は、比較例１の正極活物質を用いた図８と比較して、レート特性が良好であった。
【符号の説明】
【００８５】
１００  二次電池
１１０  正極
１１５  正極活物質
１２０  セパレータ
１２５  電解液
１３０  負極
【図１】
2019053910.tif 000003
【図２】
2019053910.tif 000004
【図３】
2019053910.tif 000005
【図４】
2019053910.tif 000006
【図５】
2019053910.tif 000007
【図６】
2019053910.tif 000008
【図７】
2019053910.tif 000009
【図８】
2019053910.tif 000010
【図９】
2019053910.tif 000011
【図１０】
2019053910.tif 000012
【図１１】
2019053910.tif 000013
【図１２】
2019053910.tif 000014
【図１３】
2019053910.tif 000015
【図１４】
2019053910.tif 000016
【図１５】
2019053910.tif 000017
【図１６】
2019053910.tif 000018
【図１７】
2019053910.tif 000019
【図１８】
2019053910.tif 000020
【図１９】
2019053910.tif 000021
【図２０】
2019053910.tif 000022
【図２１】
2019053910.tif 000023
【図２２】
2019053910.tif 000024
【図２３】
2019053910.tif 000025
【図２４】
2019053910.tif 000026
【図２５】
2019053910.tif 000027
【図２６】
2019053910.tif 000028
【図２７】
2019053910.tif 000029
【図２８】
2019053910.tif 000030
【図２９】
2019053910.tif 000031
【図３０】
2019053910.tif 000032